СПОСОБ УСКОРЕНИЯ ОТВЕРЖДЕНИЯ ПОЛИМЕРНЫХ ПОКРЫТИЙ НА ОСНОВЕ ЛАКА ЭТИНОЛЬ
METHOD OF ACCELERATING SOLIDIFICATION OF POLYMER COATINGS BASED ON ETHYNOL VARNISH

Изобретение относится к способам антикоррозийной и гидроизоляционной защиты конструкций зданий и сооружений и может быть использовано для ускорения отверждения полимерных покрытий на основе дивинилацетиленового лака - лака этиноль.
Известен способ ускорения отверждения полимерной композиции на основе синтетического каучука путем введения ускорителя полимеризации (Заявка на изобретение РФ №2008106847/04, С08К 5/00 от 10.09.2009). Недостатком данного способа ускорения отверждения является то, что он требует применения воды, многокомпонентен. Это сдерживает применение его в построечных условиях, в том числе при отрицательной температуре наружного воздуха.
Наиболее близким к предлагаемому является способ, включающий естественное отверждение при температуре окружающей среды полимерной композиции на основе лака этиноль, включающей лак этиноль - 1 мас.ч., каремзитовую пыль - 0,4-05 мас.ч., латекс дивинилстирольный СКС-65 - 0,05 мас.ч. (RU 2455327 С1, 10.07.2012).
Однако данный способ требует длительного времени отверждения (особенно при низких температурах) до 180-220 часов. Это сдерживает его применение при аварийных ситуациях на инженерных коммуникациях (тепловые сети, водоводы, газопроводы и др.).
Технической задачей, на решение которой направлено изобретение, является сокращение времени полимеризации (отверждения) полимерных покрытий композиций на основе лака этиноль в широком диапазоне температур.
Поставленная задача достигается тем, что в способе ускорения отверждения полимерной композиции на основе лака этиноль, включающем естественное отверждение при температуре окружающей среды полимерной композиции на основе лака этиноль, включающей лак этиноль - 1 мас.ч., каремзитовую пыль - 0,4-05 мас.ч., латекс дивинилстирольный СКС-65 - 0,05 мас.ч. согласно изобретению, перед нанесением покрытия на защищаемую поверхность производят продувку неотвержденной полимерной композиции при ее перемешивании в течение 20-40 минут потоками сжатого кислорода.
Использование потоков кислорода ускоряет процесс отверждения этинолевых покрытий до 60-80 минут (применительно к трехслойным покрытиям) вместо 160-220 часов в прототипе при температуре наружного воздуха + 20-25°С.
Пример реализации способа
Для приготовления полимерной композиции на основе лака этиноль (как пленкообразующего) в серийный смеситель или емкость в условиях строительной площадки заливают чистый лак этиноль. Затем добавляют наполнитель из керамзитовой пыли и перемешивают до получения однородной массы. В последнюю очередь добавляют дивинилстирольный латекс СКС-65 и заканчивают перемешивание. Перед нанесением покрытия на защищаемую поверхность производят продувку неотвержденной полимерной композиции при ее перемешивании в течение 20-40 минут потоками сжатого кислорода с помощью известных устройств. Интенсивность потока сжатого кислорода устанавливают экспериментально.
Полученную композицию наносят вручную, а также с использованием средств малой механизации (различные распылители).
Примерный состав полимерной композиции:
- лак этиноль - 1 мас.ч.;
- керамзитовая пыль - 0,4-0,5 мас.ч.;
- латекс дивинилстирольный СКС-65 - 0,05 мас.ч.
В результате установлено, что продувка кислородом полимерной композиции позволяет рекомендовать предлагаемый способ интенсификации отверждения для применения в аварийных ситуациях (замене трубопроводов, ликвидации течей подземных сооружений и др.). Экспериментально доказано, что предлагаемый способ интенсификации отверждения не вызывает разрушения (деструкции) пленок покрытий и не ухудшает эксплуатационные свойства выполненной изоляции защищаемых конструкций зданий и сооружений.
При увеличении вязкости готовой композиции допускается разбавление ее растворителями (ксилолом, толуолом, скипидаром). Бензин, керосин, ацетон, олифа не допустимы, так как они несовместимы с лаком этиноль.
Таким образом, предлагаемый способ ускорения отверждения полимерных покрытий на основе дивинилацетиленового лака - лака этиноль путем продувки полимерной композиции при ее перемешивании сжатым кислородом в отличие от прототипа позволяет значительно сократить время полного отверждения полимерных покрытий на основе лака этиноль в широком диапазоне температур.